(57)【要約】【課題】基板との接着性に優れるとともに正面コントラストに優れる液晶重合体、及び、高温環境下においても位相差機能の変化が抑制された液晶重合体を提供する。【解決手段】重合性液晶化合物（Ａ）、および１つ以上のアミノ基および１つ以上の水酸基を有する重合性化合物である接着促進剤（Ｂ）を含む重合性液晶組成物。【選択図】なし【特許請求の範囲】
【請求項１】
重合性液晶化合物（Ａ）、および１つ以上のアミノ基および１つ以上の水酸基を有する重合性化合物である接着促進剤（Ｂ）を含む重合性液晶組成物。
【請求項２】
上記重合性液晶化合物（Ａ）が２つ以上の重合性基を有する化合物である、請求項１に記載の重合性液晶組成物。
【請求項３】
上記接着促進剤（Ｂ）がアミン変性エポキシアクリレートである、請求項１または２に記載の重合性液晶組成物。
【請求項４】
上記接着促進剤（Ｂ）の含有量が、重合性液晶組成物の全量に対して、０．０１〜５重量％である、請求項１〜３のいずれか１項に記載の重合性液晶組成物。
【請求項５】
界面活性剤、重合開始剤および重合防止剤をさらに含有する、請求項１〜４のいずれか１項に記載の重合性液晶組成物。
【請求項６】
請求項１〜５のいずれか１項に記載の重合性液晶組成物を重合して得られる光学異方性を有する液晶重合体。
【請求項７】
液晶分子がホモジニアス配向で固定された、請求項６に記載の液晶重合体。
【請求項８】
液晶分子がツイスト配向で固定された、請求項６に記載の液晶重合体。
【請求項９】
請求項６〜８のいずれか１項に記載の液晶重合体の層が配向処理を施された基板上に直接積層してなる、位相差膜。
【請求項１０】
光配向処理を施された基板上に直接積層してなる、請求項９に記載の位相差膜。
【請求項１１】
波長５５０ｎｍの面内レターデーションＲｅ（５５０）が１００ｎｍ以上３００ｎｍ以下である、請求項９または１０に記載の位相差膜。
【請求項１２】
請求項９〜１１のいずれか１項に記載の位相差膜をカラーフィルタ層に直接、または平坦化層を介して積層した、カラーフィルタ。
【請求項１３】
請求項９〜１１のいずれか１項に記載の位相差膜を含む表示素子。
【発明の詳細な説明】
【技術分野】
【０００１】
本発明は、重合性液晶組成物を重合して得られる液晶重合体に関する。特に光配向処理を施された基板上でホモジニアス配向した重合性液晶組成物を重合して得られる液晶重合体に関する。
【背景技術】
【０００２】
液晶表示装置は、視野角の拡大、画像色調の調整などのために、液晶表示装置に位相差膜を配置することが行われている。このような位相差膜として、延伸ポリマーフィルムが用いられている。重合性液晶組成物の重合物（硬化物）である液晶重合体も、位相差膜として使用可能である。液晶重合体を用いることで、位相差膜の薄膜化や耐久性向上が期待でき、液晶表示装置の薄型化や表示品位向上が可能となる。
【０００３】
液晶重合体を用いた位相差膜は、配向処理を施した基板上に重合性液晶組成物溶液を塗布し、重合性液晶組成物を配向させた後、該重合性液晶組成物を重合させることで形成される（特許文献１）。
ホモジニアス配向を有する液晶重合体は、１／２波長板や１／４波長板などのＡ−プレートとして機能する。
【０００４】
基板上に液晶重合体を形成する場合、位相差膜の加工工程や液晶表示装置の製造工程において、剥離が生じないことが求められる。基板と液晶重合体の接着性を向上させることを目的とし、水酸基を有するアクリレート、環状エーテル構造を有するアクリレートなどを接着促進剤として含有する、重合性液晶組成物が提案されている（特許文献２、３）。
また、液晶重合体の重合率を制御することで接着性を向上させる手法が提案されている（特許文献４）。
【０００５】
液晶表示装置の表示品位向上を目的とし、正面コントラストの高い位相差膜が提案されている（特許文献５）。
【０００６】
液晶表示装置の薄型化、軽量化、貼り付け工程削減などによる生産性向上の観点から、液晶セルの内側に位相差膜を配置した、インセル位相差膜が提案されている。インセル位相差膜は、液晶セルの製造工程で必要とされる２３０℃前後の熱処理においても、位相差機能が大きく変化することの無い、高い耐熱性が要求される（特許文献６）。
【０００７】
インセル位相差膜においても、基板との高い接着性が求められる。重合性液晶組成物の成分である、単官能重合性液晶化合物と２官能重合性液晶化合物の質量比を制御することで、接着性の良好なインセル位相差膜が提案されている（特許文献７）。
【先行技術文献】
【特許文献】
【０００８】
【特許文献１】特開２００７−１４８０９８号公報
【特許文献２】特表２００７−５０６８１３号公報
【特許文献３】特開２０１４−２１９６５９号公報
【特許文献４】特開２００７−９３８６４号公報
【特許文献５】特開２０１８−０３９９９０号公報
【特許文献６】特開２０１５−１０５９８６号公報
【特許文献７】国際公開２０１４／０７３５７８号
【発明の概要】
【発明が解決しようとする課題】
【０００９】
重合性液晶化合物としては、合成の容易さ、重合反応性（硬化性）の高さなどの理由から、メタクリロイル基またはアクリロイル基（以下、これら基をまとめて（メタ）アクリロイル基とも称する。）を重合性基として有する化合物が主に用いられる。
重合反応では、ファンデルワールス距離から共有結合距離への転換が生じるため、硬化収縮が発生する。特に、（メタ）アクリロイル基を有する化合物の重合反応は付加重合であるため、硬化収縮が大きい。該化合物からなる液晶重合体は硬化収縮による内部応力の影響で、基板との接着性が低下しやすい問題を有する。
【００１０】
液晶重合体の正面コントラストを向上させるためには、一様で秩序の高い配向が必要である。（メタ）アクリロイル基を有する重合性液晶組成物からなる液晶重合体は、重合反応に伴う硬化収縮が大きいため、配向秩序が低下し、正面コントラストが低下しやすい問題を有する。
【００１１】
接着促進剤を含有した重合性液晶組成物を用いることで、基板と液晶重合体の接着性を向上させる手法がある。しかし、従来の接着促進剤の場合、十分な接着性を発揮可能な量を重合性液晶組成物に含有させると、得られる液晶重合体の正面コントラストが大幅に悪化する問題を有する。
【００１２】
重合性液晶組成物に単官能成分を含ませる手法、液晶重合体の重合率を抑制する手法は、硬化収縮を抑制することで基板と液晶重合体との接着性を向上させることを目的としている。しかし、これら手法では、高温環境下において、位相差機能が大幅に悪化する問題を有する。
【００１３】
本発明は、基板との接着性に優れるとともに正面コントラストに優れる液晶重合体を提供することである。加えて、高温環境下においても位相差機能の変化が抑制された液晶重合体を提供することである。
【課題を解決するための手段】
【００１４】
本発明の態様１は、重合性液晶化合物（Ａ）、および１つ以上のアミノ基および１つ以上の水酸基を有する重合性化合物である接着促進剤（Ｂ）を含む重合性液晶組成物である。
【００１５】
本発明の態様２は、重合性液晶化合物（Ａ）が２つ以上の重合性基を有する化合物である態様１の重合性液晶組成物である。
【００１６】
本発明の態様３は、接着促進剤（Ｂ）がアミン変性エポキシアクリレートである、態様１または２に記載の重合性液晶組成物である。
【００１７】
本発明の態様４は、接着促進剤（Ｂ）の含有量が、重合性液晶組成物の全量に対して、０．０１〜５重量％である、態様１〜３のいずれかに記載の重合性液晶組成物である。
【００１８】
本発明の態様５は、界面活性剤、重合開始剤および重合防止剤をさらに含有する、態様１〜４のいずれかに記載の重合性液晶組成物である。
【００１９】
本発明の態様６は、態様１〜５のいずれかに記載の重合性液晶組成物を重合して得られる光学異方性を有する液晶重合体である。
【００２０】
本発明の態様７は、液晶分子がホモジニアス配向で固定された、態様６に記載の液晶重合体である。
【００２１】
本発明の態様８は、液晶分子がツイスト配向で固定された、態様６に記載の液晶重合体である。
【００２２】
本発明の態様９は、態様６〜８のいずれかに記載の液晶重合体の層が配向処理を施された基板上に直接積層してなる、位相差膜である。
【００２３】
本発明の態様１０は、光配向処理を施された基板上に直接積層してなる、態様９に記載の位相差膜である。
【００２４】
本発明の態様１１は、波長５５０ｎｍの面内レターデーションＲｅ（５５０）が１００ｎｍ以上３００ｎｍ以下である、態様９または１０に記載の位相差膜である。
【００２５】
本発明の態様１２は、態様９〜１１のいずれかに記載の位相差膜をカラーフィルタ層に直接、または平坦化層を介して積層した、カラーフィルタである。
【００２６】
本発明の態様１３は、態様９〜１１のいずれかに記載の位相差膜を含む表示素子である。
【発明の効果】
【００２７】
本発明で得られる液晶重合体は、基板との接着性に優れるとともに正面コントラストに優れる。また、その液晶重合体は、高温環境下においても位相差機能の変化が抑制される。
【発明を実施するための形態】
【００２８】
本発明において、「接着性」とは、液晶重合体と該液晶重合体が直接接している基板間の接着の程度を示す。接着性が低い場合は、液晶重合体が基板から剥がれやすく、接着性が高い場合は、液晶重合体が基板から剥がれにくいことを示す。
【００２９】
本発明において、「正面コントラスト」とは、２枚の偏光板の間に物体を配置した際の、（パラレルニコル状態での輝度）/（クロスニコル状態での輝度）の値である。
本発明において、「クロスニコル状態」とは、対向配置した偏光板の偏光軸が直交した状態である。
本発明において、「パラレルニコル状態」とは、対向配置した偏光板の偏光軸が一致した状態である。
【００３０】
本発明において、「Ｒｅ」とは、レターデーションであり、常光に対する異常光の位相の遅れのことである。位相差機能とはレターデーションを意味する。液晶重合体の層の厚みをｄとし、Δｎは複屈折率とすると、Ｒｅ＝Δｎ・ｄで表される。
【００３１】
本発明において、「Ｒｅ（λ）」とは、波長λｎｍの光をフィルム面に対して垂直に入射した時のレターデーションである。
【００３２】
本発明において、「π電子の数」とは、価電子が局在化しているとみなして示した、有機化合物の価標による構造式において、｛価標による構造式中の２重結合の個数｝×２で算出した数である。また、化合物中に酸素、窒素が含まれる場合には、その酸素、窒素に含まれる非共有電子対の数と、前述した｛価標による構造式中の２重結合の個数｝×２で算出した数を合算した値である。
【００３３】
本発明において「化合物（Ｘ）」とは、式（Ｘ）で表わされる化合物を意味する。ここで「化合物（Ｘ）」中のＸは文字列、数字、記号等である。
【００３４】
本発明において「液晶組成物」とは、液晶相を有する混合物である。
本発明において「液晶化合物」とは、（Ａ）純物質として液晶相を有する化合物および（Ｂ）液晶組成物の成分となる化合物の総称である。
【００３５】
本発明において、「重合性基」とは、化合物中に有すると、光、熱、触媒などの手段により重合しより大きな分子量を有する高分子へと変化させる官能基である。
本発明において、「単官能化合物」とは、重合性基を１つ有する化合物である。
本発明において、「多官能化合物」とは、重合性基を複数有する化合物である。
本発明において、「Ｘ官能化合物」とは、重合性基をＸ個有する化合物である。ここで、「Ｘ官能化合物」中のＸは整数である。
本発明において、「重合性化合物」とは、重合性基を少なくとも１つ有する化合物である。
本発明において「重合性液晶化合物」とは、液晶化合物である重合性化合物である。
本発明において、「非液晶性重合性化合物」とは、純物質では液晶相を有さない化合物である重合性化合物である。
【００３６】
本発明において、「重合性液晶組成物」とは、重合性液晶化合物を含み、液晶相を有する組成物を意味する。
本発明において、「重合性液晶組成物溶液」とは、重合性液晶組成物と溶媒を含む混合物を意味する。
本発明において、「液晶重合体」とは、重合性液晶組成物を重合して得られた部分を意味する。
【００３７】
本発明において、「位相差膜」とは、液晶重合体の層と配向処理を施した基板の積層体であり、光学異方性を有する素子である。
本発明において「インセル」とは、２枚の基板間に液晶層を封入したセルであって、該基板間の内部である液晶層側を指す。
本発明において「インセル位相差膜」とは、液晶セルの内部に設置された位相差膜を意味する。
【００３８】
本発明において、「ホモジニアス配向」とは、液晶分子のプレチルト角が０度から５度である配向状態を指す。
本発明において、「プレチルト角」とは、液晶分子の基板からの立ち上がりの角度を指す。
本発明において、「ツイスト配向」とは、液晶分子の長軸方向の配向方向が基板に対して平行であり、かつ、基板から離れるにしたがって、基板表面の垂線を軸として、階段状にねじれている状態をいう。
【００３９】
本発明において、「タック性」とは、液晶重合体のべたつきのことを指す。液晶重合体の表面を指で触れた際に、液晶重合体が指に引っ付く状態のものを、タック性を有するという。
【００４０】
本発明において「室温」とは、１５℃から３５℃を指す。
【００４１】
化学式中に下記の化学構造の記載があった場合には、波線部が原子または該官能基の結合位置である。ここで下記のＣは任意の原子または官能基である。
【００４２】
【化１】
2020170111.tif 000002
【００４３】
化学式中に、同一の符号があり、複数存在する場合は、符号が示す構造は同一であっても異なるものであってもよい。
【００４４】
液晶の配向は、ホモジニアス配向、ホメオトロピック配向、ツイスト配向、スプレイ配向、ハイブリッド配向などがある。
【００４５】
≪重合性液晶組成物≫
本発明の重合性液晶組成物は少なくとも１つの重合性液晶化合物（Ａ）および少なくとも１つの接着促進剤（Ｂ）を含有する。
【００４６】
＜接着促進剤（Ｂ）＞
上記接着促進剤（Ｂ）は、その分子内に、１つ以上のアミノ基および１つ以上の水酸基を有する重合性化合物である。接着促進剤（Ｂ）が本発明の重合性組成物に含まれることにより、基板との接着性が向上した液晶重合体を形成できる。また、アミノ基を有することで、重合反応が促進され、耐熱性の優れた液晶重合体の形成も可能となる。また、本発明の接着促進剤は、重合性液晶組成物への少ない含有量で、十分な接着性を得ることが可能である。そのため、本発明の重合性液晶組成物からなる液晶重合体は、正面コントラストに優れる。また、高温環境下での位相差機能の変化が抑制される。
【００４７】
上記接着性促進剤（Ｂ）となる重合性化合物には、重合性基が２つ以上有する多官能化合物であることが好ましい。重合性基を２つ以上有することで、液晶重合体の耐熱性、耐水性、および耐薬品性などの低下を抑制することが出来る。
【００４８】
接着促進剤（Ｂ）としては、アミン変性エポキシアクリレートであることが好ましい。アミン変性エポキシアクリレートは、少なくとも１つのエポキシ基を有する化合物（ｂ１）と、少なくとも１つのアミノ基およびアクリロイル基を有する化合物（ｂ２）とを反応させることで得られる化合物である。上記アミン変性エポキシアクリレートに含まれるアミノ基としては、２級アミノ基および３級アミノ基が好ましい。したがって、上記化合物（ｂ２）に含まれるアミノ基としては、１級アミノ基および２級アミノ基が好ましい。また、アミン変性エポキシアクリレートにはビフェニル骨格および／またはビスフェノール骨格が含まれていることが好ましい。アミン変性エポキシアクリレートにはビフェニル骨格またはビスフェノール骨格が含まれていることにより、得られる液晶重合体の高温環境下での位相差機能の変化をより抑制することができる。したがって、上記化合物（ｂ１）としては、ビフェニル骨格および／またはビスフェノール骨格が含まれているエポキシ基を有する化合物であることが好ましい。
【００４９】
上記接着促進剤（Ｂ）の含有量は、本発明の効果が損なわれない限り特に制限はないが、得られる液晶重合体の正面コントラスト性、接着性などを考慮すると、本発明の重合性液晶組成物の全量に対して０．０１〜５重量％が好ましく、０．０５〜２重量％がより好ましく、０．1〜１重量％がさらに好ましい。
【００５０】
＜重合性液晶化合物（Ａ）＞
本発明の重合性液晶組成物は少なくとも１つの重合性液晶化合物（Ａ）を含有する。
重合性液晶化合物（Ａ）は、その分子内に、２つ以上の重合性基を有する化合物（重合性基を２つ以上有する多官能化合物）であることが好ましい。重合性液晶化合物（Ａ）が重合性基を２つ以上有することで、得られる液晶重合体の耐熱性、耐水性、および耐薬品性などの低下を抑制することが出来る。
重合性液晶化合物（Ａ）は棒状液晶化合物または円盤状液晶化合物のいずれであってもよいが、合成の容易さおよび生産性の観点から、棒状液晶化合物であることが好ましい。
【００５１】
上記重合性液晶化合物（Ａ）としては、下記式（１）または式（２）で表される重合性液晶化合物が好ましい。
【００５２】
【化２】
2020170111.tif 000003
上記式（１）中、ｍは１、２、３、または４であり、
Ａ1は独立して１，４−フェニレン、１，４−シクロへキシレン、１，４−シクロヘキセニレン、テトラヒドロピラン−２，５−ジイル、１，３−ジオキサン−２，５−ジイル、ナフタレン−２，６−ジイル、フルオレン−２，７−ジイル、またはインダノン−４，７−ジイルで表される二価の環であり、該二価の環おいて、少なくとも１つの水素はフッ素、塩素、トリフルオロメチル、炭素数１〜１０のアルキル、炭素数２〜１０のアルケニル、炭素数１〜１０のアルコキシ、炭素数１〜１０のアルコキシカルボニル、炭素数１〜１０のアルカノイル、炭素数１〜１０のアルカノイルオキシ、または重合性基を有する一価基で置き換えられてもよく、
Ｚ1は独立して単結合、−ＯＣＨ2−、−ＣＨ2Ｏ−、−ＣＯＯ−、−ＯＣＯ−、−ＣＦ2Ｏ−、−ＯＣＦ2−、−ＣＨ2ＣＨ2−、−ＣＦ2ＣＦ2−、−ＯＣＨ2ＣＨ2Ｏ−、−ＣＨ＝ＣＨＣＯＯ−、−ＯＣＯＣＨ＝ＣＨ−、−ＣＨ2ＣＨ2ＣＯＯ−、−ＯＣＯＣＨ2ＣＨ2−、−ＣＨ2ＣＨ2ＯＣＯ−、−ＣＯＯＣＨ2ＣＨ2−、−ＣＨ＝ＣＨ−、−Ｎ＝ＣＨ−、−ＣＨ＝Ｎ−、−Ｎ＝Ｃ（ＣＨ3）−、−Ｃ（ＣＨ3）＝Ｎ−、−Ｎ＝Ｎ−、−Ｃ≡Ｃ−、−ＣＨ＝Ｎ−Ｎ＝ＣＨ−、−Ｃ（ＣＨ3）＝Ｎ−Ｎ＝Ｃ（ＣＨ3）−、または炭素数４〜２０のアルキレンであり、該アルキレンにおいて少なくとも１つの−ＣＨ2−は−Ｏ−で置き換えられてもよく、
Ｐ1は独立して重合性基を有する一価基である。
【００５３】
高い硬化性（重合反応性）、溶媒への溶解性、および取扱いのしやすさなどの観点から、式（１）中に示される、重合性基を有する一価基は以下の式（Ｐ1−１）で表される構造が好ましい。
【００５４】
【化３】
2020170111.tif 000004
上記式（Ｐ1−１）中、Ｙ1は単結合、−Ｏ−、−ＣＯＯ−、−ＯＣＯ−、または−ＯＣＯＯ−であり、
Ｑ1は単結合または炭素数１〜２０のアルキレンであり、該アルキレンにおいて少なくとも１つの−ＣＨ2−は−Ｏ−、−ＣＯＯ−、または−ＯＣＯ−で置き換えられてもよく、ＰＧ1はアクリロイルオキシ基またはメタクリロイルオキシ基である。
【００５５】
【化４】
2020170111.tif 000005
上記式（２）中、ｎは独立して１または２であり、
Ａ2は独立して１，４−フェニレン、または１，４−シクロへキシレンで表される二価の環であり、該二価の環おいて、少なくとも１つの水素はフッ素、塩素、トリフルオロメチル、炭素数１〜１０のアルキル、炭素数２〜１０のアルケニル、炭素数１〜１０のアルコキシ、炭素数１〜１０のアルコキシカルボニル、炭素数１〜１０のアルカノイル、炭素数１〜１０のアルカノイルオキシ、または重合性基を有する一価基で置き換えられてもよく、
Ｚ2は独立して単結合、−ＯＣＨ2−、−ＣＨ2Ｏ−、−ＣＯＯ−、−ＯＣＯ−、−ＣＨ2ＣＨ2−、−ＯＣＨ2ＣＨ2Ｏ−、−ＣＨ2ＣＨ2ＣＯＯ−、−ＯＣＯＣＨ2ＣＨ2−、−ＣＨ2ＣＨ2ＯＣＯ−、または−ＣＯＯＣＨ2ＣＨ2−であり、
Ｐ2は独立して重合性基を有する一価基であり、
Ｇは、下記式（Ｇ−１）、（Ｇ−２）、（Ｇ−３）、または（Ｇ−４）で表される基である。
【００５６】
【化５】
2020170111.tif 000006
上記式（Ｇ−１）〜（Ｇ−４）中、
Ｘ1は独立して−ＣＨ2−、−ＮＨ−、−Ｏ−、−Ｓ−、または−ＣＯ−であり、−ＣＨ2−または−ＮＨ−において、少なくとも１つの水素は炭素数１〜５のアルキルで置き換えられてもよく、
−Ｘ2＝は独立して−ＣＨ＝または−Ｎ＝であり、
Ｚ3は独立して単結合、−ＣＨ＝ＣＨ−、−Ｃ≡Ｃ−、−ＣＨ＝Ｎ−、−Ｎ＝ＣＨ−、−ＣＨ＝Ｎ−ＮＲ1−、−Ｃ（ＣＨ3）＝Ｎ−ＮＲ1−または−ＣＨ＝Ｎ−Ｎ＝ＣＨ−であり、ここで、Ｒ1は独立して水素、炭素数１〜１０のアルキルまたは重合性基を有する一価基であり、
Ｔ1、Ｔ4およびＴ5はそれぞれπ電子の数が６〜１４である１価基であり、
Ｔ2、Ｔ3およびＴ6はそれぞれ独立して、水素、トリフルオロメチル、シアノ、炭素数１〜５のアルキル、炭素数２〜５のアルケニル、炭素数１〜５のアルコキシ、炭素数１〜５のアルコキシカルボニル、炭素数１〜５のアルカノイル、炭素数１〜５のアルカノイルオキシ、炭素数１〜５のアルキルスルフィド、または重合性基を有する一価基であり、
Ｔ2およびＴ3は、上記一価基に代えて、これらが一体となって、酸素原子、窒素原子、または硫黄原子を含む、５〜７員環の、複素環または環状ケトンであってもよい。
【００５７】
高い硬化性（重合反応性）、溶媒への溶解性、および取扱いのしやすさなどの観点から、式（２）中に示される、重合性基を有する一価基は以下の式（Ｐ2−１）で表される構造が好ましい。
【００５８】
【化６】
2020170111.tif 000007
上記式（Ｐ2−１）において、Ｙ2は単結合、−Ｏ−、−ＣＯＯ−、−ＯＣＯ−、または−ＯＣＯＯ−であり、
Ｑ2は単結合または炭素数１〜２０のアルキレンであり、該アルキレンにおいて少なくとも１つの−ＣＨ2−は−Ｏ−、−ＣＯＯ−、または−ＯＣＯ−で置き換えられてもよく、ＰＧ2はアクリロイルオキシ基またはメタクリロイルオキシ基である。
【００５９】
上記式（１）で表される重合性液晶化合物（Ａ）としては、例えば、下記式（１−１）〜（１−２０）で表される化合物が挙げられる。
【００６０】
【化７】
2020170111.tif 000008
【００６１】
【化８】
2020170111.tif 000009
【００６２】
上記式（１−１）〜（１−２０）において、Ｙ1は独立して単結合、−Ｏ−、−ＣＯＯ−、−ＯＣＯ−、または−ＯＣＯＯ−であり、
Ｑ1は独立して単結合または炭素数１〜２０のアルキレンであり、該アルキレンにおいて少なくとも１つの−ＣＨ2−は−Ｏ−、−ＣＯＯ−、または−ＯＣＯ−で置き換えられてもよく、
ＰＧ1は独立してアクリロイルオキシ基またはメタクリロイルオキシ基である。
【００６３】
上記式（２）で表される重合性液晶化合物（Ａ）としては、例えば、下記式（２−１−１）〜（２−１−５）、式（２−２−１）〜（２−２−６）、式（２−３−１）〜（２−３−６）、および式（２−４−１）〜（２−４−５）で表される化合物が挙げられる。
【００６４】
【化９】
2020170111.tif 000010
【００６５】
【化１０】
2020170111.tif 000011
【００６６】
【化１１】
2020170111.tif 000012
【００６７】
【化１２】
2020170111.tif 000013
【００６８】
上記式（２−１−１）〜（２−１−５）、式（２−２−１）〜（２−２−６）、式（２−３−１）〜（２−３−６）、および式（２−４−１）〜（２−４−５）において、Ｙ2は独立して単結合、−Ｏ−、−ＣＯＯ−、−ＯＣＯ−、または−ＯＣＯＯ−であり、
Ｑ2は独立して単結合または炭素数１〜２０のアルキレンであり、該アルキレンにおいて少なくとも１つの−ＣＨ2−は−Ｏ−、−ＣＯＯ−、または−ＯＣＯ−で置き換えられてもよく、
ＰＧ2は独立してアクリロイルオキシ基またはメタクリロイルオキシ基である。
【００６９】
＜その他の成分＞
本発明の重合性液晶組成物は重合性液晶化合物（Ａ）および接着促進剤（Ｂ）以外の成分を、得られる重合性液晶組成物の液晶相の発現を損なわない限り、含有してもよい。
【００７０】
〔硬化促進剤〕
本発明の重合性液晶組成物は硬化促進剤を含有してもよい。本発明でいう硬化促進剤とは、その分子内に、３つ以上の重合性基を有し、かつアミノ基を有さない重合性化合物である。重合性液晶組成物に硬化促進剤を含有させることにより、表面の機械的強度および耐薬品性の高い液晶重合体が得られる。
【００７１】
上記硬化促進剤としては、例えば、ペンタエリストールトリアクリレート、トリメチロールプロパントリアクリレート、トリメチロールＥＯ付加トリアクリレート、トリスアクリロイルオキシエチルフォスフェート、トリス（アクリロイルオキシエチル）イソシアヌレート、アルキル変性ジペンタエリスリトールトリアクリレート、ＥＯ変性トリメチロールプロパントリクリレート、ＰＯ変性トリメチロールプロパントリアクリレート、ペンタエリスリトールテトラアクリレート、アルキル変性ジペンタエリスリトールテトラアクリレート、ジトリメチロールプロパンテトラアクリレート、ジペンタエリスリトールヘキサアクリレート、ジペンタエリスリトールモノヒドロキシペンタアクリレート、アルキル変性ジペンタエリスリトールペンタアクリレート、ペンタエリストールトリメタクリレート、トリメチロールプロパントリメタクリレート、トリメチロールＥＯ付加トリメタクリレート、トリスメタクリロイルオキシエチルフォスフェート、トリスメタクリロイルオキシエチルイソシアヌレート、アルキル変性ジペンタエリスリトールトリメタクリレート、ＥＯ変性トリメチロールプロパントリメタクリレート、ＰＯ変性トリメチロールプロパントリメタクリレート、ペンタエリスリトールテトラメタクリレート、アルキル変性ジペンタエリスリトールテトラメタクリレート、ジトリメチロールプロパンテトラメタクリレート、ジペンタエリスリトールヘキサメタアクリレート、ジペンタエリスリトールモノヒドロキシペンタメタクリレート、アルキル変性ジペンタエリスリトールペンタメタクリレートなどが挙げられる。
【００７２】
重合性液晶組成物中の上記硬化促進剤の含有量は、重合性液晶組成物全量に対して、０．１〜１０重量％が好ましく、０．１〜５重量％がより好ましく、０．５〜５重量％がさらに好ましい。硬化促進剤の含有量が前記下限値未満であると、機械的強度の高い液晶重合体を形成することが困難となる場合がある。硬化促進剤の含有量が前記上限値を超える場合、基板との接着性の低下および光学特性の低下などが生じる場合がある。
【００７３】
〔界面活性剤〕
本発明の重合性液晶組成物は界面活性剤を含有してもよい。重合性液晶組成物に界面活性剤を含有させることにより、平滑性が向上した液晶重合体（例えば液晶重合体の層）が得られる。界面活性剤は、イオン性界面活性剤および非イオン性界面活性剤に分類される。
平滑性のより向上した液晶重合体（例えば液晶重合体の層）が得られることから、また、液晶重合膜の空気界面側のチルト配向を抑制する効果があることから、非イオン性界面活性剤が好ましい。
非イオン性界面活性剤としては、例えば、シリコーン系非イオン性界面活性剤、フッ素系非イオン性界面活性剤、ビニル系非イオン性界面活性剤、炭化水素系非イオン性界面活性剤などが挙げられる。
【００７４】
シリコーン系非イオン性界面活性剤としては、例えば、シロキサン結合からなる直鎖状ポリマーであって、側鎖および／または末端にポリエーテルや長鎖アルキルなどの有機基を導入した化合物などが挙げられる。
【００７５】
フッ素系非イオン性界面活性剤としては、例えば、炭素数２〜７のパーフルオロアルキル基またはパーフルオロアルケニル基を有する化合物などが挙げられる。
【００７６】
ビニル系非イオン性界面活性剤としては、例えば、重量平均分子量が１０００〜１００００００の（メタ）アクリル系高分子などが挙げられる。
【００７７】
得られる液晶重合体（例えば液晶重合体の層）表面の機械的強度および耐薬品性を向上させるため、界面活性剤として、重合性基を有する界面活性剤を用いてもよい。重合性基を有する界面活性剤としては紫外線で重合開始する界面活性剤が好ましい。
【００７８】
得られる液晶重合体（例えば液晶重合体の層）が均一な配向になりやすく、また、重合性液晶組成物の塗布性が向上することから、上記界面活性剤の含有量は、重合性液晶組成物全量に対して、０．０１〜５重量％が好ましく、０．０５〜１重量％がより好ましい。
【００７９】
〔重合開始剤〕
本発明の重合性液晶組成物は重合開始剤を含有してもよい。重合性液晶組成物に重合開始剤を含有させることにより、重合性液晶組成物の重合速度（硬化速度）が最適化できる。硬化プロセスの容易さから、重合開始剤は光重合開始剤が好ましく、光ラジカル重合開始剤がより好ましい。
【００８０】
上記光ラジカル重合開始剤としては、例えば、１−ヒドロキシ−シクロヘキシル−フェニル−ケトン、２−ヒドロキシ−２−メチル−１−フェニルプロパン−１−オン、１−ヒドロキシシクロヘキシルフェニルケトン、２，２−ジメトキシ−１，２−ジフェニルエタン−１−オン、ｐ−メトキシフェニル−２，４−ビス（トリクロロメチル）トリアジン、２−（ｐ−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物、ベンゾフェノン／メチルトリエタノールアミン混合物、アデカオプトマーＮ−１９１９、アデカクルーズＮＣＩ−８３１、アデカクルーズＮＣＩ−９３０、オムニラッド１２７、オムニラッド１８４、オムニラッド３６９、オムニラッド３７９、オムニラッド５００、オムニラッド６５１、オムニラッド７５４、オムニラッド８１９、オムニラッド９０７、オムニラッド１１７３、オムニラッド２０２２、オムニラッド２１００、オムニラッド２９５９、オムニラッド４２６５、イルガキュアーＯＸＥ０１、イルガキュアーＯＸＥ０２、オムニラッドＭＢＦ、オムニラッドＴＰＯなどが挙げられる。ここでアデカオプトマー、アデカクルーズ、オムニラッドおよびイルガキュアーは登録商標である。
【００８１】
得られる液晶重合体の正面コントラストを向上し、タック性を防止し、光学特性の経時変化を防止する観点から、重合性液晶組成物中の上記重合開始剤（典型的には光重合開始剤）の含有量は、重合性液晶組成物全量に対して、１〜３０重量％が好ましく、１〜１５重量％がより好ましく、３〜１０重量％が更に好ましい。
【００８２】
光重合開始剤を重合性液晶組成物に含有させる場合には、上記光重合開始剤とともに増感剤を重合性液晶組成物に含有させてもよい。上記増感剤としては、例えば、イソプロピルチオキサントン、ジエチルチオキサントン、エチル−４ジメチルアミノベンゾエート、および２−エチルヘキシル−４−ジメチルアミノベンゾエートなどが挙げられる。
【００８３】
本発明の重合性液晶組成物は連鎖移動剤を含有してもよい。重合性液晶組成物に連鎖移動剤を含有させることにより、重合性液晶化合物の反応率および液晶重合体（例えば液晶重合体の層）の重合体鎖の長さが調整できる。連鎖移動剤の含有量が増加すると、重合性液晶化合物の反応率は低下する傾向にある。連鎖移動剤の含有量が増加すると、重合体鎖の長さが減少する傾向にある。
【００８４】
上記連鎖移動剤としては、例えば、単官能または多官能チオール誘導体、スチレンダイマー誘導体などが挙げられる。
【００８５】
上記単官能チオール誘導体としては、例えば、ドデカンチオール、２−エチルへキシル−（３−メルカプト）プロピオネートなどが挙げられる。
上記多官能チオール誘導体としては、例えば、トリメチロールプロパントリス（３−メルカプトプロピオネート）、ペンタエリスリトールテトラキス（３−メルカプトプロピオネート）、１，４−ビス（３−メルカプトブチリルオキシ）ブタン、ペンタエリスリトールテトラキス（３−メルカプトブチレート）、１，３，５−トリス（３−メルカプトブチルオキシエチル）−１，３，５−トリアジン−２，４，６（１Ｈ，３Ｈ，５Ｈ）−トリオンなどが挙げられる。
上記スチレンダイマー系連鎖移動剤としては、例えば、２，４−ジフェニル−４−メチル−１−ペンテン、２，４−ジフェニル−１−ブテンなどが挙げられる。
【００８６】
〔重合防止剤〕
本発明の重合性液晶組成物は重合防止剤を含有してもよい。重合性液晶組成物に重合防止剤を含有させることにより、重合性液晶組成物および重合性液晶組成物溶液の保存時の重合開始を抑制できるため、重合性液晶組成物の保存安定性を向上できる。また、得られる液晶重合体の酸化を抑制できる。さらに得られる液晶重合体の耐候性を向上できる。
【００８７】
上記重合防止剤としては、酸化防止剤が好ましい。重合防止剤として使用できる酸化防止剤としては、例えば、フェノール系酸化防止剤、イオウ系酸化防止剤、リン酸系酸化防止剤、ヒンダードアミン系酸化防止剤などが挙げられる。これらの中でも、重合性液晶組成物との相溶性、得られる液晶重合体（例えば液晶重合体の層）の透明性の観点から、フェノール系酸化防止剤が好ましい。フェノール系酸化防止剤の中でも、相溶性の観点から、ベンゼン環に結合する水酸基のオルト位にｔ−ブチル基を有するフェノール系酸化防止剤が好ましい。
【００８８】
重合性液晶組成物中の重合防止剤の含有量は、保存安定性を向上し、べたつきを防止し、光学特性の経時変化を防止する観点から、重合性液晶組成物全量に対して、０．０１〜５重量％が好ましく、０．０１〜０．５重量％がより好ましい。なお、重合性液晶組成物中に２以上の重合防止剤が含有される場合には、これら重合防止剤の総量が上記範囲にあることが望ましい。
【００８９】
本発明の重合性液晶組成物は、上記その他の成分以外にも、紫外線吸収剤、光安定剤、シランカップリング剤などを含有してもよい。
重合性液晶組成物に紫外線吸収剤を含有させることにより、重合性液晶組成物の耐候性が向上できる。
重合性液晶組成物に光安定剤を含有させることにより、重合性液晶組成物の耐候性が向上できる。
重合性液晶組成物にシランカップリング剤を含有させることにより、得られる液晶重合体（液晶重合体の層）と基板との密着性が改善できる。
【００９０】
≪重合性液晶組成物溶液≫
基板（典型的には配向処理を施された基板）などへの塗布を容易にするため、重合性液晶組成物に、溶媒を添加することが好ましい。
重合性液晶化合物と溶媒との相溶性の観点から、重合性液晶組成物溶液中の重合性液晶組成物の含有量は、５〜５０重量％が好ましく、１５〜４０重量％がより好ましい。
上記溶媒としては、例えば、エステル系溶媒、アミド系溶媒、アルコール系溶媒、エーテル系溶媒、環状エーテル系溶媒、芳香族炭化水素系溶媒、ハロゲン化芳香族炭化水素系溶媒、脂肪族炭化水素系溶媒、ハロゲン化脂肪族炭化水素系溶媒、脂環式炭化水素系溶媒、ケトン系溶媒、アセテート系溶媒などが挙げられる。
【００９１】
エステル系溶媒とは、エステル結合を有する化合物からなる溶媒をいう。エステル系溶媒としては、例えば、酢酸アルキル、トリフルオロ酢酸エチル、プロピオン酸アルキル、酪酸アルキル、マロン酸ジアルキル、グリコール酸アルキル、乳酸アルキル、モノアセチン、γ−ブチロラクトン、γ−バレロラクトンなどが挙げられる。
【００９２】
上記酢酸アルキルとしては、例えば、酢酸メチル、酢酸エチル、酢酸プロピル、酢酸イソプロピル、酢酸ブチル、酢酸３−メトキシブチル、酢酸イソブチル、酢酸ペンチル、酢酸イソペンチルなどが挙げられる。
上記プロピオン酸アルキルとしては、例えば、プロピオン酸メチル、３−メトキシプロピオン酸メチル、プロピオン酸エチル、プロピオン酸プロピル、プロピオン酸ブチルなどが挙げられる。
上記酪酸アルキルとしては、例えば、酪酸メチル、酪酸エチル、酪酸ブチル、酪酸イソブチル、酪酸プロピルなどが挙げられる。
上記マロン酸アルキルとしては、例えば、マロン酸ジエチルなどが挙げられる。
上記グリコール酸アルキルとしては、例えば、グリコール酸メチル、グリコール酸エチルなどが挙げられる。
上記乳酸アルキルとしては、例えば、乳酸メチル、乳酸エチル、乳酸イソプロピル、乳酸n-プロピル、乳酸ブチル、乳酸エチルヘキシルなどが挙げられる。
【００９３】
アミド系溶媒とは、アミド結合を有する化合物からなる溶媒をいう。
アミド系溶媒としては、例えば、Ｎ−メチル−２−ピロリドン、Ｎ，Ｎ−ジメチルアセトアミド、Ｎ−メチルプロピオンアミド、Ｎ，Ｎ−ジメチルホルムアミド、Ｎ，Ｎ−ジエチルホルムアミド、Ｎ，Ｎ−ジエチルアセトアミド、Ｎ，Ｎ−ジメチルアセトアミドジメチルアセタール、Ｎ−メチルカプロラクタム、１，３−ジメチル−２−イミダゾリジノンなどが挙げられる。
【００９４】
アルコール系溶媒とは、水酸基を有する化合物からなる溶媒をいう。
上記アルコール系溶媒としては、例えば、メタノール、エタノール、１−プロパノール、２−プロパノール、１−メトキシ−２−プロパノール、ｔ−ブチルアルコール、ｓｅｃ−ブチルアルコール、ブタノール、３−メトキシブタノール、２−エチルブタノール、ｎ−ヘキサノール、ｎ−ヘプタノール、ｎ−オクタノール、１−ドデカノール、エチルヘキサノール、３、５、５−トリメチルヘキサノール、ｎ−アミルアルコール、ヘキサフルオロ−２−プロパノール、グリセリン、エチレングリコール、ジエチレングリコール、トリエチレングリコール、テトラエチレングリコール、プロピレングリコール、ジプロピレングリコール、トリプロピレングリコール、ヘキシレングリコール、１，３−ブタンジオール、１，４−ブタンジオール、２，３−ブタンジオール、１，５−ペンタンジオール、２，４−ペンタンジオール、２，５−ヘキサンジオール、３−メチル−３−メトキシブタノール、シクロヘキサノール、メチルシクロヘキサノール、エチレングリコールモノメチルエーテル、エチレングリコールモノイソプロピルエーテル、エチレングリコールモノブチルエーテル、エチレングリコールモノイソブチルエーテル、ジエチレングリコールモノメチルエーテル、ジエチレングリコールモノエチルエーテル、トリエチレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、テルピネオール、ジヒドロテルピネオールなどが挙げられる。
【００９５】
エーテル系溶媒とは、エーテル結合を有する化合物からなる溶媒をいう。
上記エーテル系溶媒としては、例えば、エチレングリコールジメチルエーテル、エチレングリコールジエチルエーテル、ジエチレングリコールジメチルエーテル、ジエチレングリコールジエチルエーテル、ジエチレングリコールジブチルエーテル、トリエチレングリコールジメチルエーテル、ビス（２−プロピル）エーテル、ジエチレングリコールメチルエチルエーテル、ジプロピレングリコールジメチルエーテル、アニソール、シクロペンチルメチルエーテル、メチルｔ−ブチルエーテルなどが挙げられる。
【００９６】
環状エーテル系溶媒とは、エーテル結合を有する環状化合物からなる溶媒をいう。
上記環状エーテル系溶媒としては、例えば、１，４−ジオキサン、１．３−ジオキソラン、テトラヒドロフランなどが挙げられる。
【００９７】
芳香族炭化水素系溶媒とは、芳香族炭化水素を有する化合物からなる溶媒をいう。
上記芳香族炭化水素系溶媒としては、例えば、ベンゼン、トルエン、キシレン、メシチレン、エチルベンゼン、ジエチルベンゼン、ｉ−プロピルベンゼン、ｎ−プロピルベンゼン、ｔ−ブチルベンゼン、ｓ−ブチルベンゼン、ｎ−ブチルベンゼン、テトラリンなどが挙げられる。
【００９８】
ハロゲン化芳香族炭化水素系溶媒としては、例えば、クロロベンゼン、１，２−ジクロロベンゼンなどが挙げられる。
【００９９】
脂肪族炭化水素系溶媒としては、例えば、ヘキサン、ヘプタン、ミルセンなどが挙げられる。
ハロゲン化脂肪族炭化水素系溶媒としては、例えば、クロロホルム、ジクロロメタン、四塩化炭素、ジクロロエタン、トリクロロエチレン、テトラクロロエチレンなどが挙げられる。
【０１００】
脂環式炭化水素系溶媒としては、例えば、シクロヘキサン、シクロヘプタン、デカリン、α−ピネン、β−ピネン、Ｄ−リモネンなどが挙げられる。
【０１０１】
ケトン系溶媒とは、ケトン構造を有する化合物からなる溶媒をいう。
上記ケトン系溶媒としては、例えば、アセトン、メチルエチルケトン、メチルイソブチルケトン、シクロヘキサノン、シクロペンタノン、メチルプロピルケトンなどが挙げられる。
【０１０２】
アセテート系溶媒とは、アセトキシ基を有する化合物からなる溶媒をいう。
上記アセテート系溶媒としては、例えば、エチレングリコールモノメチルエーテルアセテート、エチレングリコールモノブチルエーテルアセテート、ジエチレングリコールモノエチルエーテルアセテート、プロピレングリコールモノメチルエーテルアセテート、プロピレングリコールモノエチルエーテルアセテート、プロピレングリコールモノブチルエーテルアセテート、アセト酢酸メチル、１−メトキシ−２−プロピルアセテートなどが挙げられる。
【０１０３】
本発明の液晶重合体は、上述した本発明の重合性液晶組成物を重合することにより得られる。本発明の液晶重合体は、光学異方性を有する。本発明の液晶重合体は、液晶分子がホモジニアス配向の状態で固定化していることが好ましい一態様である。また、本発明の液晶重合体は、液晶分子ツイスト配向の状態で固定化していることが、他の好ましい一態様である。
【０１０４】
≪液晶重合体≫
本発明の液晶重合体は、例えば、以下の工程（I）〜（III）を含む方法により作製される。
（I）重合性液晶組成物溶液を、基板（例えば配向処理を施された基板）上に塗布する。
（II）加温そのほかの方法で、基板上の重合性液晶組成物溶液から溶媒を除き、基板上に重合性液晶組成物の塗膜を作製する。
（III）基板上の重合性液晶組成物からなる塗膜を重合させて、基板上に液晶重合体を作製する。
【０１０５】
上記工程（I）での重合性液晶組成物溶液の塗布には、種々の塗布方法が用いられる。基板上の重合性液晶組成物の膜厚の均一性の観点から、塗布方法の中でも、スピンコート法、マイクログラビアコート法、グラビアコート法、ワイヤーバーコート法、ディップコート法、スプレーコート法、スリットコート法、ダイコート法およびインクジェットコート法が好ましい。
【０１０６】
上記工程（II）で重合性液晶組成物溶液から溶媒を除去する方法としては、熱処理による方法が好ましい。例えば、配向処理を施された基板上に液晶重合体からなる膜を形成する場合には、乾燥中にこの熱処理を行うことが望ましい。熱処理は、例えば、ホットプレート上での加熱、乾燥炉内での加熱、温風又は熱風の吹き付け、などにより行うことができる。熱処理の温度範囲は４０℃〜１５０℃であることが好ましく、５０℃〜１２０℃であることがより好ましい。
重合性液晶組成物溶液から溶媒を除去するその他の方法例としては、減圧処理などである。
【０１０７】
上記工程（III）において、本発明の重合性液晶組成物から本発明の液晶重合体を作製する際には、重合する前に配向させた状態とすることが望ましい。
【０１０８】
上記工程（III）の重合性液晶組成物の重合は、例えば、電子線、紫外線、可視光線、赤外線などの放射線の照射によって行うことができる。これら放射線の中でも、可視光線、紫外線が好ましく、紫外線がより好ましい。重合を可視光線照射、紫外線照射で行なう場合には、用いる光源の波長の範囲は１５０〜５００ｎｍであることが好ましく、２５０〜４５０ｎｍであることがより好ましく、３００〜４００ｎｍであることがさらに好ましい。
【０１０９】
上記光源としては、例えば、低圧水銀ランプ、高圧放電ランプ、ショートアーク放電ランプなどが挙げられる。低圧水銀ランプとしては、例えば、殺菌ランプ、蛍光ケミカルランプ、およびブラックライトなどが挙げられる。高圧放電ランプとしては、例えば、高圧水銀ランプ、メタルハライドランプなどが挙げられる。ショートアーク放電ランプとしては、例えば、超高圧水銀ランプ、キセノンランプ、および水銀キセノンランプなどが挙げられる。
【０１１０】
本発明の液晶重合体の製造工程として、上記工程（III）の後に、さらに加熱工程を有しても良い。該加熱工程を有することで、液晶重合体の耐熱性、耐水性、耐薬品性および機械的強度を向上することが可能である。該加熱工程の温度範囲は１２０℃〜２５０℃であることが好ましく、１５０℃〜２３０℃であることがより好ましい。
【０１１１】
本発明の液晶重合体を液晶表示素子の部材（例えば後述する位相差膜）として用いる場合、本発明の液晶重合体は、液晶表示素子の液晶セルの内外いずれにも配置できる。熱履歴による液晶重合体の光学特性の変動が少なく、かつ液晶重合体から液晶への不純物の溶出が少ないため、本発明の液晶重合体は、液晶セルの内部に配置することも可能である。
【０１１２】
≪位相差膜≫
本発明の位相差膜は、液晶重合体の層と配向処理が施された基板の積層体である。本発明の位相差膜としては、配向処理が施された基板上に液晶重合体の層が直接積層されていることが好ましい。
【０１１３】
＜配向処理が施された基板＞
上記配向処理が施された基板とは、表面処理を行い、液晶重合体の膜の配向を誘導する構造が形成された基板である。表面処理としては、例えば、ラビング処理、光配向処理などが挙げられる。光配向処理とは、高分子膜が被覆した基板に偏光された紫外線を照射する処理である。
【０１１４】
例えば、以下（１ａ）〜（５ａ）を含む手順により、ラビング処理により配向処理が施された基板が得られる。
（１ａ）配向剤の溶液を基板に塗布して塗膜を基板上に形成する。
（２ａ）得られた塗膜を有する基板に対して、熱処理をする。
（３ａ）レーヨン、綿、ポリアミドなどの素材からなるラビング布が巻きつけられた金属ロールを準備する。
（４ａ）ラビング布が巻きつけられた金属ロールを基板の塗膜を有する面と接触させる。
（５ａ）ラビング布が巻きつけられた金属ロールと塗膜とを接触させた状態で、該ロールを回転させながら基板表面と平行に該ロールを移動させる、あるいは該ロールを固定したまま基板を移動させる。
上記配向剤としては、例えば、ポリイミド、ポリアミック酸またはポリビニルアルコールを含む溶液が挙げられる。
【０１１５】
例えば、以下（１ｂ）〜（３ｂ）を含む手順により、光配向処理を施された基板が得られる。
（１ｂ）溶剤を含む光配向剤を基板に塗布する。
（２ｂ）加熱そのほかの方法で、基板上の光配向剤の塗布物から溶剤を除き、基板上に光配向剤の塗膜を設ける。
（３ｂ）基板上の塗膜に波長２５０〜４００ｎｍの直線偏光を照射する。
【０１１６】
（１ｂ）〜（３ｂ）の手順を経た後、さらに必要に応じて、（４ｂ）加熱処理を施してもよい。
【０１１７】
上記光配向剤は、感光性基を含む重合体を少なくとも１つ含有する。感光性基を含む重合体の重合体骨格としては、例えばポリイミド、ポリアミック酸、シクロオレフィン重合体、ポリアクリレートなどが挙げられる。また、その重合体に含まれる感光性基としては、例えば、カルコン、シンナモイル、シンナミリデン、スチルベン、シクロブタン、アゾベンゼンなどが挙げられる。
【０１１８】
光配向処理は非接触の配向処理であるため、基板の表面に傷が付かない、発塵や静電気が発生しにくい、配向の均一性が高いなどの優れた特徴を有する。本発明の位相差膜に用いられる配向処理を施された基板としては、高いコントラストの観点から、光配向処理を施された基板が好ましい。また、本発明の位相差膜としては、配向均一性の点から、本発明の液晶重合体の層が上記光配向処理を施された基板上の直接積層された位相差膜が好ましい。
【０１１９】
本発明の位相差膜は、液晶分子がホモジニアス配向で固定化した液晶重合体であることが好ましい。また、液晶分子がツイスト配向で固定化した液晶重合体であることが好ましい。
【０１２０】
本発明の位相差膜は、表示装置の視野角の拡大やコントラストの向上のため、適切な位相差に設定する必要がある。位相差膜の面内レターデーションＲｅ（５５０）は１００ｎｍ≦Ｒｅ（５５０）≦３００ｎｍであることが好ましい。
【０１２１】
本発明の位相差膜は、液晶セルの製造工程で必要とされる２３０℃前後での熱処理においても、光学特性が大きく変化することの無い高い耐熱性を有するために、インセル位相差膜として好適である。
【０１２２】
本発明の位相差膜はカラーフィルタ層に直接、または平坦化層を介して積層してカラーフィルタとして用いることができる。カラーフィルタは、ブラックマトリクスおよび少なくともＲＧＢ３色画素部から構成される。平坦化層はオーバーコートである。
【０１２３】
本発明の位相差膜は表示素子に用いることができる。表示素子としては、例えば液晶表示素子や有機ＥＬ表示素子などである。
【実施例】
【０１２４】
本発明を以下実施例に即してより詳細に説明するが、公開したこれら実施例のみに制限されない。
【０１２５】
本発明の実施例において、「Omn-907」は、ＩＧＭジャパン合同会社製のオムニラッド（商標）９０７である。Omn-907は光ラジカル重合開始剤（２−メチル−１−［４−（メチルチオ）フェニル］−２−モルホリノプロパン−１−オン）である。
本発明の実施例において、「IRGANOX 1076」は、ＢＡＳＦジャパン（株）製のＩＲＧＡＮＯＸ（商標）１０７６である。IRGANOX 1076はベンゼン環に結合する水酸基のオルト位にｔ−ブチル基を有するフェノール系酸化防止剤（オクタデシル−３−（３，５−ジ−t−ブチル−４−ヒドロキシフェニル）−プロピオネート）である。
本発明の実施例において、「NCI-930」は、（株）ＡＤＥＫＡ製のアデカクルーズ（商標）ＮＣＩ−９３０である。NCI-930は光ラジカル重合開始剤である。
本発明の実施例において、「FTX-218」は、（株）ネオス製のフタージェント（商標）ＦＴＸ−２１８である。FTX-218は非イオン性界面活性剤である。
本発明の実施例において、「TF370」は、エボニック・ジャパン（株）のＴＥＧＯＦｌｏｗ（商標）３７０である。TF370はビニル系非イオン性界面活性剤である。
本発明の実施例において、「F556」は、ＤＩＣ（株）のメガファック（商標）Ｆ５５６である。F556はフッ素系非イオン性界面活性剤である。
本発明の実施例において、「EB3703」は、ダイセル・オルネクス（株）のEBECRYL（商標）３７０３である。EB3703は、アミノ基および１つ以上の水酸基を有する重合性化合物（アミン変性エポキシアクリレート）である。
本発明の実施例において、「HEA」は、大阪有機化学（株）のヒドロキシエチルアクリレートである。HEAは、１つ以上の水酸基を有するが、アミノ基を有さない重合性化合物である。
本発明の実施例において、「EE3000A」は、共栄社化学（株）のエポキシエステル（商標）３０００Ａである。EE3000Aは、１つ以上の水酸基を有するが、アミノ基を有さない重合性化合物（ビスフェノールＡジグリシジルエーテルアクリル酸付加物）である。
本発明の実施例において、「NK-380」は、（株）日本触媒のポリメント（商標）ＮＫ−３８０である。NK-380は、１つ上のアミノ基を有するが、水酸基を有さない重合物（アミノエチル化アクリルポリマー）である。
【０１２６】
本発明の実施例において、「PGMEA」はプロピレングリコールモノメチルエーテルアセテートである。
本発明の実施例において、「NMP」はＮ−メチル−２−ピロリドンである。
本発明の実施例において、「BC」はエチレングリコールモノブチルエーテルである。
本発明の実施例において、「IPA」は２−プロパノールである。
【０１２７】
本発明の実施例において、「ワイヤーグリッド偏光板」は、ポラテクノ社製のＵＶＴ３００Ａである。
本発明の実施例において、「超高圧水銀灯」は、ウシオ電機社製のマルチライトＵＳＨ−２５０ＢＹである。
【０１２８】
本発明の実施例において、「分子量既知のポリスチレン」は、東ソー株式会社製のＴＳＫｇｅｌ標準ポリスチレンである。
本発明の実施例において、「ゲル浸透クロマトグラフ」は、Ｗａｔｅｒｓ製の２６９５セパレーションモジュールおよびＷａｔｅｒｓ製の２４１４示差屈折計からなるシステムである。
本発明の実施例において、「ゲル浸透クロマトグラフのカラム」は、Ｓｈｏｄｅｘ（商標）ＧＦ−７Ｍ  ＨＱである。
本発明の実施例において、「偏光解析装置」は、シンテック（株）製のＯＰＩＰＲＯ偏光解析装置である。
本発明の実施例において、「３６５受光器」は、ウシオ電機社製のＵＶＤ−Ｓ３６５にウシオ電機社製のＵＩＴ−１５０−Ａをつないだものである。
【０１２９】
本発明の実施例において、偏光顕微鏡は（株）ニコン社製のＥＣＬＩＰＳＥ  Ｅ６００  ＰＯＬである。
本発明の実施例において、「輝度計」は、ＹＯＫＯＧＡＷＡ  ３２９８Ｆである。
【０１３０】
＜重量平均分子量の計測＞
重量平均分子量は、ゲル浸透クロマトグラフを用い、分子量既知のポリスチレンを標準物質として用いることで決定した。該展開時のカラムの温度は、５０℃に設定した。ゲル浸透クロマトグラフの展開溶媒としては、リン酸−ＮＭＰ混合溶液を使用した。リン酸−ＮＭＰ混合溶液の重量比は０．６／１００であった。
【０１３１】
光学特性等の計測
＜偏光解析装置による測定＞
位相差膜のレターデーションを、偏光解析装置で、光の入射角を０°にして計測した。
＜ホモジニアス配向の判定＞
偏光解析装置を用いて、液晶重合膜の表面に対する光の入射角を−５０°から５０まで５°刻みで変えて、レターデーションを計測した。ここで光の入射角の傾き方向は液晶重合膜の遅相軸と同じである。以下の両方の条件を満たすときは、液晶重合膜がホモジニアス配向であるとみなした。
（ａ）液晶重合膜の入射角に対するレターデーションが上に凸である場合、かつ
（ｂ）それぞれの、入射角の絶対値（absolute value）が同じときのＲｅの計測値の差が、５％以内である場合。
【０１３２】
＜クロスニコル状態での輝度の計測＞
クロスニコル状態での輝度を以下の手順で測定した。
（１）位相差膜を２枚の偏光板の間に挟持し、かつ、該両偏光板がクロスニコルになるように、偏光顕微鏡下に配置した。
（２）該位相差膜および2枚の偏光板を通過する光を、輝度計を用いて評価した。
（３）該位相差膜を水平に回転させた時に最小となった輝度を、「クロスニコル状態での輝度」とした。
【０１３３】
＜パラレルニコル状態での輝度の計測＞
パラレルニコル状態での輝度を以下の手順で測定した。
（１）位相差膜を２枚の偏光板の間に挟持し、かつ、該両偏光板がパラレルニコルになるように、偏光顕微鏡下に配置した。
（２）該位相差膜および2枚の偏光板を通過する光を、輝度計を用いて評価した。
（３）該位相差膜を水平に回転させた時に最大となった輝度を、「パラレルニコル状態での輝度」とした。
【０１３４】
＜位相差膜の正面コントラストの測定＞
位相差膜の正面コントラストは、「パラレルニコル状態での輝度」/「クロスニコル状態での輝度」で算出した。
【０１３５】
＜接着性の測定＞
JIS規格「JIS  K  5600−5−6 付着性（クロスカット法）」の方法に準じて測定した。すなわち、カッターを用いて、１ｍｍ角の２５マスの碁盤目状の切れ込みを入れ、セロハン粘着テープを、空気を含まないように貼り付け、セロハン粘着テープを一気に引き剥がすことにより、２５マスの碁盤目中の剥がれが発生したマスの数を確認した。各マス内１０％以上が剥がれているマスを剥がれの発生したマスとした。ここで、セロハン粘着テープはニチバン（株）製のセロテープ（商標）Ｎｏ．４０５を使用した。
【０１３６】
＜鉛筆硬度の測定＞
JIS規格「JIS  K  5600−5−4 引っかき硬度（鉛筆法）」の方法に準じて測定した。すなわち、鉛筆硬度計（吉光精機製Ｃ−２２１）を用い、４５°の角度で固定した鉛筆（三菱鉛筆（株）Ｕｎｉ）の芯による引掻きで、キズが生じる時の鉛筆の芯の硬さを測定した。
【０１３７】
＜液晶重合体の層の作製方法＞
液晶重合体の層は、以下の手順で作製した。
（１）重合性液晶組成物溶液を、配向処理を施された基板上にスピンコートし、塗膜を作製した。
（２）６０〜8０℃で１〜５分間、ホットプレートにより加熱し、該塗膜から溶媒を除去した。
（３）配向処理を施された面上の手順（２）を経た塗膜に対し、９０°の方向から、室温で、一定出力の、紫外線を照射し、液晶重合体の層を作製した。ここで、紫外線照射は、３６５受光器を用いて、配向処理を施された面上の塗膜の表面に対する、直線紫外線の露光量が５００ｍＪ／ｃｍ2になるように、照射時間を５秒から４０秒の間で調整した。
【０１３８】
＜ラビング処理により配向処理が施された基板の作製＞
ラビング処理により配向処理が施された基板（ＲＡＦ−１）は以下の手順で作製した。
（１）ＰＩＡ−５３７０をガラス基板にスピンコートし、塗膜つきガラス基板を作製した。
（２）手順（１）を経た塗膜つきガラス基板を、塗膜が形成されていない面を、８０℃のホットプレートと接するように置き、その状態で１分間静置し、該塗膜から溶媒を除去した。
（３）２２０℃のオーブンで、手順（２）を経た塗膜つきガラス基板を３０分間焼成した。
（４）手順（３）を経たガラス基板の塗膜部分を、一方向にレーヨン布で擦って、ラビング処理により配向処理が施された基板（ＲＡＦ−１）を作製した。
ここで、「ＰＩＡ−５３７０」は、ＪＮＣ社製の配向膜リクソンアライナー（登録商標）ＰＩＡ−５３７０である。ＰＩＡ−５３７０は、ラビング処理用配向剤である。
【０１３９】
＜ポリアミック酸溶液の調製＞
[実施例１]
ポリアミック酸溶液は特開２０１２−１９３１６７号公報に記載の方法と同様にして合成した。
使用したジアミンおよびテトラカルボン酸二無水物の構造を以下に示す。
【０１４０】
【化１３】
2020170111.tif 000014
化合物（ＤＡ−１）、化合物（ＤＡ−２）、化合物（ＤＡ−３）および化合物（ＤＡ−４）は市販品を使用した。
【０１４１】
【化１４】
2020170111.tif 000015
化合物（ＡＡ−２）および化合物（ＡＡ−３）は市販品を使用した。化合物（ＡＡ−１）は国際公開２０１５／１０８１７０号の実施例に従い合成した。化合物（ＡＡ−４）は、国際公開２０１０／１５０６９３号の実施例１  ＜化合物（ＶＩＩ−４−１）の合成＞の記載に従い合成した。
【０１４２】
０．９０ｇのジアミン（ＤＡ−１）、０．０６ｇのジアミン（ＤＡ−３）および１７ｍｌのＮＭＰを入れ、窒素気流下で撹拌し溶解させた。次いで１．８ｇのテトラカルボン酸二無水物（ＡＡ−４）および１０ｍｌのＮＭＰを入れ、室温で２４時間撹拌した。得られた溶液に、２０．８ｍｌのＢＣを加え、７５℃で４時間撹拌し、ポリアミック酸溶液（ＰＡ−１）を得た。ポリアミック酸溶液（ＰＡ−１）の、ポリマー固形分の濃度は、６重量％であった。ポリアミック酸溶液（ＰＡ−１）の重量平均分子量は、２３，０００であった。
【０１４３】
[実施例２]
実施例１に記載のポリアミック酸溶液（ＰＡ−１）の合成において、ジアミン（ＤＡ−１）および（ＤＡ−３）とテトラカルボン酸二無水物（ＡＡ−４）とを、それぞれ表１に記載のジアミンまたはジアミン混合物とテトラカルボン酸二無水物とに置き換え、ポリマー固形分濃度が６重量％のポリアミック酸溶液（ＰＡ−２）および（ＰＡ−３）を調製した。
【０１４４】
【表１】
2020170111.tif 000016
【０１４５】
＜光配向処理を施された基板の作製＞
[実施例３]
光配向処理を施された基板（ＰＡＦ−１）を次の手順で作製した。
（１）ポリアミック酸溶液（ＰＡ−１）および（ＰＡ−３）を重量比３：７の割合で混合し、その混合液にＮＭＰを加えて、ポリマー固形分濃度が４重量％の光配向剤を作製した。
（２）（１）で作製した光配向剤を、ガラス基板に、２０００ｒｐｍでスピンコートした。
（３）（２）で得たガラス基板を、光配向剤がスピンコートされていないガラス基板の面がホットプレートに接するように、６０℃のホットプレート上に１分間置き、光配向剤に含まれる溶媒を除去することで、ガラス基板上に塗膜を作製した。
（４）（３）で得た塗膜に、室温で、塗膜表面に対して９０度の方向から、波長３６５ｎｍの直線偏光を２Ｊ／ｃｍ2のエネルギーで照射した。
（５）その後、２２０℃に設定したオーブン中で３０分間焼成し、光配向処理を施された基板（ＰＡＦ−１）を得た。
【０１４６】
また光配向処理を施された基板（ＰＡＦ−２）は、以下の手順で作製した。
（１）ポリアミック酸溶液（ＰＡ−２）にＮＭＰを加え、ポリマー固形分濃度が４重量％の光配向剤を作製した。
（２）（１）で作製した光配向剤を、ガラス基板に、２０００ｒｐｍでスピンコートした。
（３）（２）で得たガラス基板を、光配向剤がスピンコートされていないガラス基板の面がホットプレートに接するように、８０℃のホットプレート上に１分間置き、光配向剤に含まれる溶媒を除去することで、塗膜を作製した。
（４）（３）で得た塗膜を、さらに２２０℃のオーブン中で、１０分間焼成した。
（５）（４）で得た塗膜に、室温で、塗布面に対して９０度の方向から、２５４ｎｍの波長の直線偏光を２Ｊ／ｃｍ2のエネルギーで照射した。
（６）その後、乳酸エチル溶液に室温で３分間浸漬させたのち、ＩＰＡで１分間リンスし、８０℃のオーブンで１０分間乾燥させ、光配向処理を施された基板（ＰＡＦ−２）を得た。
【０１４７】
＜重合性液晶組成物の作製＞
使用した重合性液晶化合物の構造を以下に示す。
【０１４８】
【化１５】
2020170111.tif 000017
化合物（１−１−１）はMakromolekclare Chemie (1991), 192(1), 59-74に従い合成した。化合物（１−１−２）は市販品であり、ＢＡＳＦジャパン（株）製の重合性液晶化合物LC-242である。化合物（１−２−１）は特開２００３−２３８４９１号公報に従い合成した。化合物（１−１３−１）は国際公開２０１８／０３０１９０号の実施例３に従い合成した。化合物（２−１−１−１）および化合物（２−３−３−１）は、それぞれ特開２０１６−１２８４０３号公報の実施例２および実施例８に従い合成した。化合物（２−４−３−１）は、特開２０１７−１２５００９号公報の実施例２に従い合成した。
【０１４９】
[実施例４]
表２に記載した量を混合し、重合性液晶組成物（Ｓ−１）〜（Ｓ−５）を作製した。重合性液晶組成物（Ｓ−１）〜（Ｓ−５）は接着促進剤として、１つ以上のアミノ基および１つ以上の水酸基を有する重合性化合物であるＥＢ３７０３（アミン変性エポキシアクリレート）を含有する本発明の重合性液晶組成物である。
【表２】
2020170111.tif 000018
【０１５０】
［比較例１]
表３に記載した割合で混合し、重合性液晶組成物（ＳＣ−１）〜（ＳＣ−６）を作製した。重合性液晶組成物（ＳＣ−１）〜（ＳＣ−６）は接着促進剤を含有するが、その接着促進剤は、１つ以上のアミノ基および１つ以上の水酸基を有する重合性化合物ではない。また、重合性液晶組成物（ＳＣ−７）は接着促進剤を含有していない。
【０１５１】
【表３】
2020170111.tif 000019
【０１５２】
＜重合性液晶組成物溶液の作製＞
[実施例９]
表４に記載の重合性液晶組成物と溶媒を混合し、重合性液晶組成物溶液を調製し、表４に記載の名称を名づけた。
【０１５３】
【表４】
2020170111.tif 000020
【０１５４】
[比較例３]
表５に記載の重合性液晶組成物と溶媒を混合し、重合性液晶組成物溶液を調製し、表５に記載の名称を名づけた。
【０１５５】
【表５】
2020170111.tif 000021
【０１５６】
＜位相差膜の作製＞
[実施例１０]
位相差膜を以下の手順で作製した。
（１）重合性液晶組成物溶液を、実施例３および比較例１で作製した配向処理を施された面上へ、スピンコートした。
（２）（１）で得たガラス基板を、重合性液晶組成物溶液がスピンコートされていないガラス基板の面がホットプレートに接するように置き、６０℃で３分間、ホットプレートにより加熱した。
（３）続けて、（２）で得た基板を、室温で３分間、冷却し、ガラス基板の配向処理を施された面上に塗膜を作製した。
（４）窒素雰囲気下の室温で、（３）で得た重合性液晶組成物からなる塗膜に対し、垂直の方向から、一定出力の超高圧水銀灯の光を照射し、重合性液晶組成物からなる塗膜を重合（硬化）させた。
なお、照射時間は、３６５受光器を用いて、手順（４）の重合性液晶組成物の表面に対する超高圧水銀灯の光の露光量が５００ｍＪ／ｃｍ2になるように、５秒から４０秒の間で調整した。
【０１５７】
重合性液晶組成物溶液を原料とする位相差膜の物性を表６に記載した。位相差膜（ＲＦ−１）〜（ＲＦ−６）、（ＲＦＣ−１）〜（ＲＦＣ−５）および（ＲＦＣ−７）は全てホモジニアス配向であった。（ＲＦＣ−６）は白濁しており、ホモジニアス配向の位相差膜が得られなかった。
【０１５８】
【表６】
2020170111.tif 000022
【０１５９】
以上から、位相差膜（ＲＦ−１）から（ＲＦ−６）の正面コントラストは、高いことがわかった。
【０１６０】
実施例１０で得られた位相差膜を、２００℃、３０分間オーブンで加熱処理を施した。得られた位相差膜の接着性を評価し、結果を表７に記載した。表７中の剥がれたマスの数は、位相差膜をクロスカット法にて評価した剥がれたマスの数である。
また、実施例１０で得られた位相差膜を、２００℃、３０分間オーブンで加熱処理を施した後、さらに２３０℃、６０分間オーブンで加熱処理を施した。得られた位相差膜の耐熱性を評価し、結果を表７に記載した。耐熱率（％）＝加熱処理後の位相差膜のＲｅ（５５０）/加熱処理前の位相差膜のＲｅ（５５０）×１００の値を記す。該値が大きいほど耐熱性が高いことを示す。
【０１６１】
【表７】
2020170111.tif 000023
【０１６２】
以上から、位相差膜（ＲＦ−１）から（ＲＦ−６）の耐熱性は、高いことがわかった。また、位相差膜（ＲＦ−１）から（ＲＦ−６）の接着性が高いことがわかった。
これらのことから、位相差膜（ＲＦ−１）から（ＲＦ−６）は、正面コントラストに優れ、接着性が高く、かつ耐熱性も高いことがわかった。